(57)【要約】【課題】  Ａｇの結晶粒の成長や凝集が起り難く、高い光反射率を維持することができ、かつ、黄色化の度合いを表す指標であるｂ* が３以下である光反射膜（Ａｇ基合金膜）、及び、このような光反射膜を用いた光反射板を提供する。【解決手段】  (1) 希土類元素の１種以上を合計で０．０５〜０．７５ａｔ％含有し、かつ、Ａｕ、Ｐｄ、Ｐｔの１種以上を合計で０．５〜２．０ａｔ％含有するＡｇ基合金よりなることを特徴とする光反射膜、(2) 前記光反射膜での希土類元素の１種以上がＮｄおよび／またはＹであるもの、(3) 前記光反射膜でのＡｇ基合金がＢｉ、Ｓｂの１種以上を合計で０．０１〜０．７ａｔ％含有するもの、(4) 前記光反射膜のいずれかを備えることを特徴とする光反射板。【選択図】        図なし【特許請求の範囲】
【請求項１】
希土類元素の１種以上を合計で０．０５〜０．７５ａｔ％含有し、かつ、Ａｕ、Ｐｄ、Ｐｔの１種以上を合計で０．５〜２．０ａｔ％含有するＡｇ基合金よりなることを特徴とする光反射膜。
【請求項２】
前記希土類元素の１種以上がＮｄおよび／またはＹである請求項１記載の光反射膜。
【請求項３】
前記Ａｇ基合金がＢｉ、Ｓｂの１種以上を合計で０．０１〜０．７ａｔ％含有する請求項１または２記載の光反射膜。
【請求項４】
請求項１〜３のいずれかに記載の光反射膜を備えることを特徴とする光反射板。
【発明の詳細な説明】
【技術分野】
【０００１】
本発明は、光反射膜および光反射板に関する技術分野に属し、特には、照明用の光反射膜、即ち、室内や屋外の照明または輸送機の灯具等に使用され、ランプやＬＥＤ等の光源から発せられる光を反射する光反射膜、および、照明用の光反射板に関する技術分野に属するものである。
【背景技術】
【０００２】
室内や屋外の照明機器、輸送機の灯具の反射板には、Ａｌの蒸着膜やスパッタリング膜が使用されている。近年、ランプの消費電力を低減するために、Ａｌよりも反射率が高いＡｇの膜が照明機器の反射膜として使用されるようになっている。Ａｇの膜は、大気中の硫黄分や塩分によって容易に変色するため、Ａｇの膜の上に樹脂の保護皮膜をコーティングして使用される。
【０００３】
しかし、Ａｇ薄膜は、反射板の製造工程で長時間空気中に曝された場合や、高温高湿下に曝された場合等に、大気中のハロゲン元素とＡｇが反応することにより、Ａｇの結晶粒が成長したり、Ａｇ原子が凝集する等の様々な要因によって、反射率が低下してしまうという問題があり、Ａｇ本来の高い反射率が得られないことがあった。
【０００４】
また、近年では、照度が高いランプが使用されてきており、これに伴いランプの温度も高くなることにより反射膜の温度も高くなり、耐熱性が要求されている。Ａｇの膜は、熱によりＡｇ原子が拡散することにより凝集を起こし、膜の表面が粗くなることにより、反射率が低下したり変色を起こすという問題があった。
【０００５】
このため、Ａｇ薄膜の耐久性を向上するために、特開２００２−３２３６１１号公報に示されるような希土類元素を含むＡｇ基合金よりなる光反射膜が開発されている。この膜は、耐久性や反射率については優れた特性を示すが、純Ａｇ膜に比べて黄色くなるという問題があった。照明用の反射膜では、意匠性の観点からシルバー色が好まれ、色差で言うと、黄色化の度合いを表す指標であるｂ* が３以下であることが要求される。
【特許文献１】特開２００２−３２３６１１号公報
【発明の開示】
【発明が解決しようとする課題】
【０００６】
本発明はこのような事情に着目してなされたものであって、その目的は、Ａｇの結晶粒の成長や凝集が起り難くて、高い光反射率を維持することができ、かつ、黄色化の度合いを表す指標であるｂ* が３以下である光反射膜（Ａｇ基合金膜）、および、このような光反射膜を用いた光反射板を提供しようとするものである。
【課題を解決するための手段】
【０００７】
本発明者らは、上記目的を達成するため、鋭意研究を行なった結果、本発明を完成するに至った。本発明によれば上記目的を達成することができる。
【０００８】
このようにして完成され上記目的を達成することができた本発明は、光反射膜および光反射板に係わり、特許請求の範囲の請求項１〜３記載の光反射膜（第１〜３発明に係る光反射膜）、請求項４記載の光反射板（第４発明に係る光反射板）であり、それは次のような構成としたものである。
【０００９】
即ち、請求項１記載の光反射膜は、希土類元素の１種以上を合計で０．０５〜０．７５ａｔ％含有し、かつ、Ａｕ、Ｐｄ、Ｐｔの１種以上を合計で０．５〜２．０ａｔ％含有するＡｇ基合金よりなることを特徴とする光反射膜である〔第１発明〕。
【００１０】
請求項２記載の光反射膜は、前記希土類元素の１種以上がＮｄおよび／またはＹである請求項１記載の光反射膜である〔第２発明〕。
【００１１】
請求項３記載の光反射膜は、前記Ａｇ基合金がＢｉ、Ｓｂの１種以上を合計で０．０１〜０．７ａｔ％含有する請求項１または２記載の光反射膜である〔第３発明〕。
【００１２】
請求項４記載の光反射板は、請求項１〜３のいずれかに記載の光反射膜を備えることを特徴とする光反射板である〔第４発明〕。
【００１３】
上記の第１発明に係る光反射膜については、希土類元素は、熱によるＡｇの凝集を起り難くする作用、即ち、熱に対する耐凝集性を向上する作用がある。Ａｕ、Ｐｄ、Ｐｔ（以下、貴金属元素ともいう）は、ハロゲン元素によるＡｇの結晶粒成長を抑制すると共に、Ａｇの凝集を起り難くする作用、即ち、ハロゲン元素に対する耐凝集性を向上する作用がある。このため、希土類元素と貴金属元素とを同時に添加することにより、高温に対する耐凝集性とハロゲン元素に対する耐凝集性とを向上する効果が発揮されて、反射率の経時低下の少ない光反射膜を得ることができる。しかし、希土類元素や貴金属元素は入れすぎるとＡｇ合金膜を黄色化する作用があるため、それらの添加量を押さえる必要がある。このため、ｂ＊を３以下とするためには、希土類元素の添加量を合計で０．０５〜０．７５ａｔ％（原子％）にすると共に、貴金属元素の添加量を０．５〜２．０ａｔ％にする必要がある。即ち、高温に対する耐凝集性を改善するには、希土類元素を０．０５ａｔ％以上添加する必要があり、黄色化抑制の観点（ｂ＊を３以下とする点）からは０．７５ａｔ％以下にする必要がある。一方、ハロゲン元素に対する耐凝集性を改善するには、貴金属元素を０．５ａｔ％添加する必要があり、黄色化抑制の観点（ｂ＊を３以下とする点）からは２．０ａｔ％以下にする必要がある。
【００１４】
上記の第２発明に係る光反射膜については、希土類元素としては、Ｎｄおよび／またはＹが好ましく使用できるというものである。
【００１５】
上記の第３発明に係る光反射膜については、Ａｇ基合金が更にＢｉおよび／またはＳｂを合計で０．０１〜０．７ａｔ％含有するものであり、これによれば、黄色化に殆ど影響を与えずに、ハロゲン元素に対する耐凝集性や高温に対する耐凝集性を更に向上することができる。
【００１６】
上記の第４発明に係る光反射板については、光反射膜として上記第１〜３発明に係る光反射膜のいずれかを用いたものである。
【発明の効果】
【００１７】
本発明に係る光反射膜（Ａｇ基合金膜）は、Ａｇの結晶粒の成長や凝集が起り難くて耐凝集性に優れ、高い光反射率を維持することができ、かつ、黄色化の度合いを表す指標であるｂ* が３以下であり、色調が良好である。このため、照明用の光反射膜として好適に用いることができ、それらの耐久性（寿命）を向上することができる。本発明に係る光反射板は、このような光反射膜を備えているので、色調が良好であると共に耐久性（寿命）に優れている。このため、照明用の光反射板として好適に用いることができる。
【発明を実施するための最良の形態】
【００１８】
本発明者等は、ＡｇやＡｇ合金よりなる膜（Ａｇ膜やＡｇ合金膜）の黄色化を調べるために、膜の分光反射率の測定からｂ＊を計算した。また、反射膜製造工程で空気中に光反射膜が曝された場合に起きる現象を促進的に把握するため、０．５Ｍの食塩水に１時間浸漬し、膜表面の変色を目視検査するとともに、ＡＦＭ（原子間力顕微鏡）でＡｇの結晶粒の粗大化の有無を調べた（塩水浸せき試験）。また、ランプ点灯時の熱による凝集を評価するために、１６０℃の真空加熱炉で１時間放置後の膜表面の変色を目視で調べるとともに、上記と同様にＡＦＭ（原子間力顕微鏡）でＡｇの結晶粒の粗大化の有無を調べた（耐熱試験）。これらの試験（ｂ＊の測定、塩水浸せき試験、耐熱試験）をＡｇ膜やＡｇ合金膜について行った。この結果を以下説明する。
【００１９】
スパッタリング法でガラス基板上に成膜した膜厚１００ｎｍのＡｇの薄膜については、ｂ＊は０．３であって問題ないが、食塩水浸せき後の表面は白く変色しており、ＡＦＭ測定ではＡｇ粒子の粗大化が認められた。また、高温加熱後の試験においても表面の白色化が見られ、ＡＦＭ測定でもＡｇ粒子の粗大化が認められた（図１）。
【００２０】
Ａｇに希土類元素であるＮｄを１．０ａｔ％（原子％）添加したＡｇ−Ｎｄ合金膜（膜厚：１００ｎｍ）については、ｂ＊は３．７を示し、膜が黄色くなっていた。この膜について塩水浸せき試験を行うと、膜の表面は白く変色し、凝集が発生していることが分かった。一方、耐熱試験では、表面の変色は認められず、ＡＦＭによる調査でもＡｇの凝集は認められなかった。
【００２１】
Ａｇ−１ａｔ％Ａｕ合金膜（膜厚１００ｎｍ）については、ｂ＊は０．７であって問題なく、塩水浸せき後も表面の変化は認められなかったが、耐熱試験では、表面が白く変色し、凝集が認められた。
【００２２】
このように純Ａｇ膜では色調は問題ないが、凝集が生じて表面が変色しており、Ａｇ−希土類合金膜では、黄色化や塩水に対する凝集が問題であり、Ａｇ−貴金属合金膜では熱による凝集が生じているため、Ａｇ本来の高反射率を維持しながら、反射率の経時低下を抑制するためには、合金成分の種類や添加量が非常に重要である。
【００２３】
本発明では、希土類元素と貴金属元素（Ａｕ、Ｐｄ、Ｐｔ）を併用して添加したＡｇ基合金を使用することによって、Ａｇ本来の高反射率を維持しながら、Ａｇの凝集を抑制することに成功した。
【００２４】
従来から、光反射膜として純ＡｇだけではなくＡｇ基合金を使用する検討が行われているが、黄色化まで検討したものは認められない。例えば、先に挙げた特開２００２−３２３６１１号公報には、Ａｇに希土類元素を添加し、Ａｇの凝集や結晶粒の成長を抑制しようとすることが開示されているが、黄色化までは記載されていない。一方、本発明では、Ａｇに希土類元素と貴金属元素とを同時に添加して、更にそれらの元素の添加量を調整することにより、Ａｇの結晶粒の成長や凝集が起り難くて耐凝集性に優れ、高い光反射率を維持することができるようにするだけでなく、膜の色調をｂ＊（黄色化の度合いを表す指標）で３以下に押さえることができるようにするものである。以下、本発明について更に詳細に説明する。
【００２５】
本発明者等は、光反射膜が希土類元素の少なくとも１種を合計で０．０５〜０．７５ａｔ％（原子％）含有し、かつ、貴金属元素（Ａｕ、Ｐｄ、Ｐｔ）の少なくとも１種を合計で０．５〜２．０ａｔ％含有するＡｇ基合金から形成されると、Ａｇの結晶粒の成長やＡｇの凝集が抑制され、この結果、反射率の経時低下を著しく抑制できることを見出した。特にスパッタリング法で形成される薄膜は、原子空孔等の多くの欠陥を含むため、Ａｇ原子が移動・拡散しやすく、熱を加えると凝集するものと考えられるが、希土類元素はＡｇよりも大きな原子半径を有するため、Ａｇ原子の拡散を抑制し、結晶粒の成長を抑制するものと考えられる。また、貴金属元素はＡｇのハロゲン元素との反応を抑制する働きがあるため、ハロゲンによる凝集を抑制すると考えられる。
【００２６】
希土類元素とは、３Ａ族に属する元素で、Ｓｃ、Ｙおよびランタノイド１５元素、アクチノイド１５元素が挙げられる。上記希土類元素は、１種類または２種類以上を用いることができ、コストや工業的流通量等を考慮すると、特にＮｄおよび／またはＹの使用が推奨される。また、Ｃｅも使用可能である。
【００２７】
希土類元素を合計で０．０５ａｔ％以上含有することにより、Ａｇの結晶粒の成長やＡｇの凝集を抑制する効果が発現する。ただし、０．７５ａｔ％よりも多量に添加すると、黄色化の問題が生じ、ｂ＊（黄色化の度合いを表す指標）が３を越える。
【００２８】
一方、貴金属元素とは、Ａｕ、Ｐｄ、Ｐｔを指す。貴金属元素を合計で０．５ａｔ％以上含有することにより、ハロゲンによるＡｇの結晶粒の成長やＡｇの凝集を抑制する効果が発現する。ただし、２．０ａｔ％よりも多量に添加すると、黄色化の問題が生じ、ｂ＊が３を越える。
【００２９】
本発明に係る光反射膜においてＡｇ基合金が更にＢｉ、Ｓｂの１種以上を含有すると、ハロゲンによる凝集をより高水準で抑制して、反射率の経時低下をより高水準で抑制することができる。
【００３０】
このとき、Ｂｉ、Ｓｂの１種以上の含有量としては、Ａｇと希土類元素と貴金属元素との三元系合金の場合、四元系以上の合金の場合のいずれにおいても、０．０１〜０．７ａｔ％が好ましい。０．０１ａｔ％より少ないと、耐凝集性向上効果が小さく、結果的に、光反射膜の反射率の経時低下をより高水準で抑制することができ難くなる。しかし、含有量を増大させると、黄色化が進むため、０．７％以下に抑えることが好ましい。
【００３１】
本発明に係る光反射膜においてＡｇ基合金は希土類元素及び貴金属元素（Ａｕ、Ｐｄ、Ｐｔ）を含有し、必要に応じてＢｉおよび／またはＳｂを含有し、残部は実質的にＡｇであることが、色調の点、初期反射率の点および耐凝集性の点から好ましい実施形態であるが、本発明の作用効果を損なわない範囲であれば、上記成分以外の他の成分を添加してもよい。例えば、Ｃｕ等の遷移金属（前述したものを除く）を硬度向上等の特性付与を目的として積極的に添加しても良い。また、Ｏ2 、Ｎ2 等のガス成分や、溶解原料であるＡｇ基合金に含まれている不純物の含有も、許容される。
【００３２】
照明用反射板の基板には樹脂やＡｌ板が使用される。これらの基板または基材上に反射膜を形成するには、スパッタリング法が好ましい。希土類元素は、平衡状態ではＡｇに対する固溶限が極めて小さい（なお、Ａｕは全率固溶する）が、スパッタリング法により形成された薄膜では、スパッタリング法固有の気相急冷によって非平衡固溶が可能になるので、その他の薄膜形成法でＡｇ基合金薄膜を形成した場合に比べ、上記合金元素がＡｇマトリックス中に均一に存在し易い。その結果、熱に対するＡｇの凝集抑制効果が発揮される。
【００３３】
光反射膜の膜厚は、５００〜３０００Åであることが好ましい。５００Åより薄い膜では、光が通過し始めるため、反射率が低くなるとともに、透過光は波長が短い青色の光が多いため、反射光は黄色くなり、膜が黄色く見える。例えば、純Ａｇ膜では、５００Å以上では、ｂ＊は２．５以下だが、３００Åになるとｂ＊は８．５となり、急速に黄色化が進む。一方、３０００Åを超えても反射率に関しては問題はないが、生産性、コスト面で不利となる。
【００３４】
本発明に係る光反射膜をスパッタリング法により形成する際、スパッタリングターゲットとして、形成しようとする組成のＡｇ基合金を用いると、その組成の光反射膜を得ることができる。このターゲット（Ａｇ基合金）としては、溶解・鋳造法で作製したＡｇ基合金（溶製Ａｇ基合金ターゲット）を使用することが好ましい。溶製Ａｇ基合金ターゲットは、組織的に均一であり、スパッタ率や出射角度を一定にすることができるので、成分組成が均一な光反射膜を得ることができる。溶製Ａｇ基合金ターゲットの酸素含有量を１００ｐｐｍ以下に制御すれば、膜形成速度を一定に保持し易くなり、光反射膜中の酸素量も低くなるため、反射率や耐酸化性、耐硫化性等が向上する。
【００３５】
本発明に係る光反射膜は、Ａｇの結晶粒の成長や凝集が起り難くて耐凝集性に優れており、このため高い光反射率を維持することができ、かつ、黄色化の度合いを表す指標であるｂ* が３以下であり、このため色調が良好である。従って、照明用の光反射膜として好適に用いることができ、それらの耐久性（寿命）を向上することができる。本発明に係る光反射板は、このような本発明に係る光反射膜を備えているので、色調が良好であると共に光反射膜の耐久性（寿命）に優れている。従って、照明用の光反射板として好適に用いることができ、それらの耐久性（寿命）を向上することができる。なお、本発明に係る光反射板は、本発明に係る光反射膜を備えていればよく、その他の反射板としての構成は特に限定されず、反射板分野において公知のあらゆる構成を採用することができる。
【００３６】
上記照明用の光反射膜において、照明の種類は特には限定されず、照明にはランプ等の光源を有するものが全て含まれる。例えば、室内や屋外の照明の他、輸送機の灯具等が含まれる。即ち、上記照明用の光反射膜には、例えば、室内や屋外の照明用のものの他、自動車のヘッドランプやリアランプ用のもの等がある。
【実施例】
【００３７】
本発明の実施例および比較例について、以下説明する。なお、本発明はこの実施例に限定されるものではなく、本発明の趣旨に適合し得る範囲で適当に変更を加えて実施することも可能であり、それらはいずれも本発明の技術的範囲に含まれる。
【００３８】
〔例１〕
ＡｇとＮｄからなる二元系Ａｇ基合金、ＡｇとＡｕからなる二元系Ａｇ基合金、及び、ＡｇとＮｄ及びＡｕからなる三元系Ａｇ基合金におけるＮｄとＡｕの量が、黄色化に及ぼす影響を検討した。表１に示す成分組成からなるターゲットを用い、ＤＣマグネトロンスパッタリングにより、ガラス基板上に厚さ１５００Åの光反射膜を形成した。そして、これらの膜の分光反射率を、紫外可視近赤外分光光度計（日本分光株式会社製）で測定し、ｂ＊（黄色化の度合いを表す指標）をＪＩＳ  Ｚ８７２９  色の表示方法−Ｌ* ａ* ｂ* 表色系及びＬ* ｕ* ｖ* 表色系に従って計算した。その結果を表１に示す。
【００３９】
更に、これらの膜について、耐熱試験および塩水浸漬試験を行った。この耐熱試験は、真空加熱炉を用いて膜を１６０℃で１時間加熱し、冷却した後、膜表面の変色を目視で調べると共に、ＡＦＭ（原子間力顕微鏡）でＡｇの結晶粒の粗大化の有無を調べるというものである。塩水浸漬試験は、膜を０．５Ｍの食塩水に１時間浸漬し、膜表面の変色を目視検査すると共に、ＡＦＭでＡｇの結晶粒の粗大化の有無を調べるというものである。これらの試験の結果を表１に示す。
【００４０】
表１からわかるように、純Ａｇよりなる膜（No.7）は、耐熱試験で凝集が生じ、また、塩水浸漬試験で凝集が生じていた。Ａｇ基合金よりなる膜において、Ｎｄ添加のみのもの（No.8〜12）は塩水浸漬試験で凝集が生じ、Ａｕ添加のみのもの（No.13 〜15）は耐熱試験で凝集が生じている。また、Ｎｄ及びＡｕの同時添加材でも、Ｎｄ添加量が０．０５ａｔ％未満のもの（No.16 ）は耐熱試験で凝集が生じ、Ａｕ添加量が０．５ａｔ％未満のもの（No.17)は塩水浸漬試験で凝集が生じ、Ｎｄ量が０．７５ａｔ％を越え、Ａｕが２．０ａｔ％を越えた膜（No.18)は色調ｂ＊が３を越えることがわかる。
【００４１】
これに対し、本発明例に係る膜（No.1〜5 ）は、ｂ＊が３以下であり、耐熱試験で凝集が生じず、また、塩水浸漬試験で凝集が生じておらず、ｂ＊、高温に対する耐凝集性、ハロゲン元素に対する耐凝集性の全てにおいて優れている。なお、No.1の膜についての成膜直後、塩水浸漬後、耐熱試験後のＡＦＭ測定結果を図１に示す。ＡＦＭでみても、純Ａｇ膜（No.7）と異なり、Ａｇの結晶粒の粗大化（凝集）は全く認められなかった。
【００４２】
〔例２〕
Ａｇに表２に示す種々の希土類成分と貴金属成分を添加したターゲットを用いて、例１の場合と同様の方法により、同様の厚さの光反射膜を形成した。そして、これらの膜について、例１の場合と同様の方法により、ｂ＊の測定、耐熱試験および塩水浸漬試験を行った。この結果を表２に示す。
【００４３】
表２からわかるように、前述の例１のＮｄ及びＡｕの同時添加材の場合と同様の傾向の結果が得られた。即ち、希土類元素および貴金属元素を含有するＡｇ基合金よりなる膜において、希土類元素量が０．０５ａｔ％未満のもの（No.26 、29）は耐熱試験で凝集が生じ、貴金属元素量が０．５ａｔ％未満のもの（No.28)は塩水浸漬試験で凝集が生じ、希土類元素量が０．７５ａｔ％を越え、貴金属元素量が２．０ａｔ％を越えた膜（No.27)は色調ｂ＊が３を越えることがわかる。
【００４４】
これに対し、本発明例に係る膜（No.19 〜25）は、ｂ＊が３以下であり、耐熱試験で凝集が生じず、また、塩水浸漬試験で凝集が生じておらず、ｂ＊、高温に対する耐凝集性、ハロゲン元素に対する耐凝集性の全てにおいて優れている。
【００４５】
〔例３〕
Ａｇ−０．１ａｔ％Ｎｄ−０．５ａｔ％Ａｕ（Ｎｄ：０．１ａｔ％、Ａｕ：０．５ａｔ％を含有するＡｇ基合金）よりなるターゲット上にＢｉまたはＳｂのチップを置いて、ＤＣマグネトロンスパッタリングにより、ガラス基板上に厚さ１５００ÅのＡｇ−Ｎｄ−Ａｕ−Ｂｉ（またはＳｂ）合金膜を成膜した。Ｂｉ量やＳｂ量は、上記ターゲット上に置くチップの数で調整し、膜中の組成をＩＣＰ−質量分析法（セイコーインスツルメンツ社製ＳＰＱ−８０００）を用いて同定した。具体的には、１００ｍｇ以上の試料を前処理として硝酸：純水＝１：１の溶液に溶かし、これを２００℃のホットプレート上で加熱して試料が完全に溶解したことを確認した後、冷却し、分析を行った。
【００４６】
このようにして成膜したＡｇ合金膜について、例１の場合と同様の方法により、ｂ＊の測定をした後、塩水噴霧試験を３０分間実施した。この塩水噴霧試験はＪＩＳ  Ｚ２３７１  塩水噴霧試験方法に準じて行った。この結果を表３に示す。
【００４７】
表３からわかるように、Ｂｉ含有量が０．７ａｔ％を越えた膜（No.35 ）は、ｂ＊が３を大幅に越えている。Ｂｉフリー（Ｂｉ含有量：０ａｔ％）の膜（No.34 ）やＳｂ含有量が０．０１ａｔ％未満の膜（No.36 ）の場合は、ｂ＊は３以下であるものの、塩水噴霧により若干白色になった。これに対し、Ｂｉ含有量が０．０１ａｔ％以上０．７ａｔ％以下の膜（No.30 〜32）やＳｂ含有量が０．６５ａｔ％の膜（No.33 ）は、ｂ＊が３以下であると共に、塩水噴霧による色の変化は見られなかった。
【００４８】
【表１】
2006284880.tif 000002
【００４９】
【表２】
2006284880.tif 000003
【００５０】
【表３】
2006284880.tif 000004
【産業上の利用可能性】
【００５１】
本発明に係る光反射膜（Ａｇ基合金膜）は、Ａｇの結晶粒の成長や凝集が起り難くて耐凝集性に優れ、高い光反射率を維持することができ、かつ、黄色化の度合いを表す指標であるｂ* が３以下であり、色調が良好であるので、照明用の光反射膜として好適に用いることができ、それらの耐久性（寿命）を向上することができて有用である。
【図面の簡単な説明】
【００５２】
【図１】純ＡｇおよびＡｇ−０．１％Ｎｄ−０．５％Ａｕについての成膜まま、塩水浸せき後、加熱試験後の表面状況（凝集度合い）を示す図である。
【図１】
2006284880.tif 000005